(57)【要約】【課題】本発明は、コンクリート養生シート及びそれを用いたコンクリート構造物の製造方法を提供する。【解決手段】熱可塑性樹脂よりなる非透水性基材、微粘着剤層、熱可塑性樹脂よりなるシート材及び粘着剤層が順次積層されており、非透水性基材の厚みはシート材の厚みより厚く、且つ、打設されたコンクリート構造物に対する非透水性基材の付着強度及び粘着剤層の型枠に対する付着強度は微粘着剤層の非透水性基材又はシート材に対する付着強度より大きいことを特徴とするコンクリート養生シート。【選択図】図１
2018035657.tif 000002
【特許請求の範囲】
【請求項１】
熱可塑性樹脂よりなる非透水性基材、微粘着剤層、熱可塑性樹脂よりなるシート材及び粘着剤層が順次積層されており、非透水性基材の厚みはシート材の厚みより厚く、且つ、打設されたコンクリート構造物に対する非透水性基材の付着強度及び粘着剤層の型枠に対する付着強度は微粘着剤層の非透水性基材又はシート材に対する付着強度より大きいことを特徴とするコンクリート養生シート。
【請求項２】
非透水性基材の厚みは１００〜５００ｍμであり、シート材の厚みは１０〜５０ｍμであることを特徴とする請求項１記載のコンクリート養生シート。
【請求項３】
非透水性基材に微粘着剤層を積層すると共にシート材に粘着剤層を積層し、次いで、微粘着剤層とシート材が接するように両者を積層し、一対のロールに供給し、プレス成形することを特徴とする請求項１又は２記載のコンクリート養生シートの製造方法。
【請求項４】
請求項１又は２記載のコンクリート養生シートを粘着剤層がコンクリート打設用の型枠の内面に接するように貼付する貼付工程、コンクリート養生シートが貼付された状態でコンクリートの打設を行う打設工程、コンクリートの打設後にコンクリート養生シートの非透水性基材又は非透水性基材と微粘着剤層がコンクリート構造物側に残置するように型枠を脱型する脱型工程並びに非透水性基材又は非透水性基材と微粘着剤層がコンクリート構造物の表面に残置した状態でコンクリート構造物を所定期間養生する養生工程よりなることを特徴とするコンクリート構造物の製造方法。
【発明の詳細な説明】
【技術分野】
【０００１】
本発明は、打設したコンクリートを養生するためにコンクリート構造物の表面を覆う養生シート及びそれを用いたコンクリート構造物の製造方法に関する。
【背景技術】
【０００２】
コンクリート構造物を製造するには、所定位置に設置した型枠内にコンクリートを打設し、所定日数養生した後に型枠を脱型し、型枠が脱型されたコンクリート表面に養生シートを所定期間貼付して水和反応が進むようコンクリートの湿潤養生を行うことが一般的であったが、合成樹脂シートよりなる養生シートのコンクリート構造物に対する付着力は小さく、コンクリート構造物の鉛直面に養生シートを密着させるのは困難であり、密着できても、経時により容易に剥離脱落してしまうという欠点があった。
【０００３】
上記欠点を解消するために、コンクリートを打設する際に、予め、型枠内面に養生シートを貼付する方法が種々提案されている。例えば、「型枠の堰板に、その堰枠に対する付着力よりもコンクリートに対する付着力の方が大きく、コンクリートに対して養生効果のある材料（プラスチック材料）を前もって取り付け、コンクリート打設後、上記材料をコンクリート表面に付着残留させるコンクリートの養生方法」（例えば、特許文献１参照。）や「内面にポリプロピレン系樹脂又はポリエチレンテレフタレート系樹脂よりなり、線膨張係数が１００×１０−６／℃以下であるシート材が積層されているコンクリート打設用の型枠の内面に、ポリプロピレン系樹脂又はポリエチレンテレフタレート系樹脂よりなり、線膨張係数が１００×１０−６／℃以下である非透水性基材の一面に微粘着性の粘着剤層が積層されてなる養生シートを粘着剤層が該シート材に接するように貼付する貼付工程、該養生シートが貼付された状態でコンクリートの打設を行う打設工程、コンクリートの打設後に該養生シートがコンクリート構造物側に残置するように型枠を脱型する脱型工程及び養生シートがコンクリート構造物の表面に残置した状態でコンクリート構造物を所定期間養生する養生工程よりなり、コンクリートを打設した際の、上記養生シートと型枠内面との付着力が養生シートとコンクリート構造物との付着力より小さいことを特徴とするコンクリート構造物の製造方法。」（例えば、特許文献２参照。）等が提案されている。
【０００４】
しかしながら、前者の養生方法で大型のコンクリート構造物を製造するには、大型鉄筋と共に型枠を組み立てる必要があり、その後コンクリートを打設するので、コンクリートに対して養生効果のある材料（養生シート）を型枠に取り付けた後、型枠にコンクリートが打設するまでの期間は、一般に数日から２週間程度かかり、その間、養生シートは直射日光や風雨にさらされると共に、温度変化にさらされるので養生シートにしわが発生し、それがコンクリート表面に転写されることにより、コンクリート表面に凹凸模様を形成してしまい美観が悪かった。
【０００５】
又、後者の上記コンクリート構造物の製造方法においては、型枠の内面にシート材を積層しなければならず手間を要し、又、ポリプロピレン系樹脂又はポリエチレンテレフタレート系樹脂シート材の様な平滑なシートに粘着剤層を有する養生シートを気泡がはいらないように貼付することは困難であり、シート材と養生シートの間に気泡が形成されると、その気泡形状がコンクリート表面に転写されることにより、コンクリート表面に凹凸模様ができてしまい美観が悪かった。
【先行技術文献】
【特許文献】
【０００６】
【特許文献１】特開平１−１１１９６１号公報
【特許文献２】特許５９１２２０３号
【発明の概要】
【発明が解決しようとする課題】
【０００７】
本発明の目的は、上記問題点に鑑み、シート内に気泡を含まず、型枠内面に貼付され、長期間、日光や風雨や温度変化にさらされても、しわが発生しにくい養生シートを提供することにある。
【０００８】
又、コンクリートを打設する際に、予め、型枠内面に養生シートを貼付し、その状態でコンクリートの打設を行い、コンクリートの打設後にコンクリート養生シートがコンクリート構造物側に残置するように型枠を脱型し、コンクリート構造物を所定期間養生するコンクリート構造物の製造方法において、コンクリート養生シートは型枠内面均一に且つ容易に貼付でき、型枠内面に貼付され、長期間にわたり日光や風雨や温度変化にさらされても、しわが発生せず、脱型の際にコンクリート養生シートの一部がコンクリート構造物側に残置するように型枠を容易に脱型でき、残置したコンクリート養生シートの一部はコンクリート構造物に強度に付着しており、コンクリート表面に凹凸模様ができず、美麗で耐久性の高いコンクリート構造物を製造できるコンクリート養生シートを用いたコンクリート構造物の製造方法を提供することにある。
【課題を解決するための手段】
【０００９】
即ち、本発明は、
［１］熱可塑性樹脂よりなる非透水性基材、微粘着剤層、熱可塑性樹脂よりなるシート材及び粘着剤層が順次積層されており、打設されたコンクリート構造物に対する非透水性基材の付着強度及び粘着剤層の型枠に対する付着強度は微粘着剤層の非透水性基材又はシート材に対する付着強度より大きいことを特徴とするコンクリート養生シート、
［２］非透水性基材の線膨張係数が１００×１０−６／℃以下であることを特徴とする上記［１］記載のコンクリート養生シート、
［３］シート材の線膨張係数が１００×１０−６／℃以下であることを特徴とする上記「１」又は［２］記載のコンクリート養生シート、
［４］非透水性基材がポリプロピレン系樹脂又はポリエチレンテレフタレート系樹脂よりなることを特徴とする上記［１］〜［３］のいずれか１項記載のコンクリート養生シート、
［５］シート材がポリプロピレン系樹脂又はポリエチレンテレフタレート系樹脂よりなることを特徴とする上記［１］〜［４］のいずれか１項記載のコンクリート養生シート、及び、
［６］上記［１」〜［５］のいずれか１項記載のコンクリート養生シートを粘着剤層がコンクリート打設用の型枠の内面に接するように貼付する貼付工程、コンクリート養生シートが貼付された状態でコンクリートの打設を行う打設工程、コンクリートの打設後にコンクリート養生シートの非透水性基材又は非透水性基材と微粘着剤層がコンクリート構造物側に残置するように型枠を脱型する脱型工程並びに非透水性基材又は非透水性基材と微粘着剤層がコンクリート構造物の表面に残置した状態でコンクリート構造物を所定期間養生する養生工程よりなることを特徴とするコンクリート構造物の製造方法に関する。
【発明の効果】
【００１０】
本発明のコンクリート養生シートの構成は上述の通りであり、非透水性基材とシート材の間に気泡を含まず、型枠内面に貼付され、長期間、日光や風雨や温度変化にさらされても、しわが発生しにくい。
【００１１】
又、本発明のコンクリート養生シートを用いたコンクリート構造物の製造方法の構成は上述の通りであり、コンクリート養生シートを型枠内面に気泡を含むことなく、均一に且つ容易に貼付することができ、貼付後コンクリートの打設の間に長期間、日光や風雨や温度変化にさらされても、しわが発生せず、コンクリートの打設後にコンクリート構造物側に非透水性基材が残置するように容易に型枠を脱型することができ、非透水性基材は養生中にコンクリート構造物の表面から剥離脱落しない程度の適度な強度で付着しており、且つ養生後に大面積でも容易に剥離でき、耐久性が高く、表面に凹凸模様がなく美観に優れたコンクリート構造物を容易に製造することができる。
【図面の簡単な説明】
【００１２】
【図１】本発明のコンクリート養生シートの一例を示す断面図である。
【図２】コンクリート打設用の型枠の内面にコンクリート養生シートが貼付されている一例を示す断面図である。
【図３】型枠内面にコンクリートを打設した状態の一例を示す断面図である。
【図４】型枠を脱型した後のコンクリート構造物の一例を示す断面図である。
【発明を実施するための形態】
【００１３】
請求項１記載のコンクリート養生シートは、熱可塑性樹脂よりなる非透水性基材、微粘着剤層、熱可塑性樹脂よりなるシート材及び粘着剤層が順次積層されており、打設されたコンクリート構造物に対する非透水性基材の付着強度及び粘着剤層の型枠に対する付着強度は微粘着剤層の非透水性基材又はシート材に対する付着強度より大きいことを特徴とする。
【００１４】
上記非透水性基材は、熱可塑性樹脂よりなる非透水性のシートである。熱可塑性樹脂としては、熱可塑性を有する任意の樹脂が使用可能であり、例えば、ポリカーボネート樹脂、塩化ビニル系樹脂、ポリスチレン系樹脂、ポリエチレン系樹脂、ポリプロピレン系樹脂、ポリアミド系樹脂、ポリフェニレンサルファイド系樹脂、ポリスルホン系樹脂、ポリアクリル系樹脂、ポリフッ素系樹脂、ポリウレタン系樹脂、ポリアセタール系樹脂、ポリシクロオレフィン系樹脂、ポリエチレンテレフタレート系樹脂、ポリブチレンテレフタレート系樹脂、ポリエーテルケトン系樹脂、ＡＢＳ系樹脂等が挙げられる。これらの樹脂中、ポリプロピレン系樹脂シート及びポリエチレンテレフタレート系樹脂シートは共に線膨張が小さく、温度変化によりしわが発生しにくく剥がれにくいので好ましいが、ポリエチレンテレフタレート系樹脂シートはポリプロピレン系樹脂シートより剛性が高く、コンクリート構造物への付着強度が小さく剥離しやすいので、ポリプロピレン系樹脂シートがより好ましい。
【００１５】
上記ポリプロピレン系樹脂とは、プロピレンを主体とする重合体であり、プロピレン単独重合体の他、ポリプロピレンを主体とする、エチレン、1−ブテン、１−ペンテン、１−ヘキセン、１−ヘプテン等のα−オレフィンとの共重合体及びプロピレン系熱可塑性エラストマー等が挙げられ、柔軟性が高く、コンクリート構造物の表面への付着強度が優れているプロピレン系熱可塑性エラストマーが好ましい。又、これらポリプロピレン系樹脂は単独で使用されてもよいし、ポリエチレン系樹脂等と併用されてもよい。
【００１６】
上記プロピレン系熱可塑性エラストマーは、ポリプロピレン樹脂又はエチレン−プロピレン共重合体とエチレン−プロピレンゴムの溶融混合物又は重合反応物であり、例えば、プライムポリマー社製商品名「プライムＴＰＯ」、日本ポリプロ社製商品名「ニューコン」、サンアロマー社製商品名「キャタロイ」、三菱化学社製商品名「ゼラス」等が挙げられる。
【００１７】
上記非透水性基材には、非透水性基材のコンクリート構造物に対する付着強度が大きくなるように、タルク、フライアッシュ、セメント等が添加されてもよい。
【００１８】
上記タルクは、滑石を微粉砕した白色又は灰色の無機粉末であって、含水珪酸マグネシウムを主体とする。タルクの粒子径は大きくなるとシートの成形性が低下すると共にシートのコンクリート構造物の表面への付着強度が低下するので、平均粒子径は５０μｍ以下が好ましく、より好ましくは２５μｍ以下である。
【００１９】
上記フライアッシュは、火力発電所等で微粉炭を燃焼する際に副産されるもので、２酸化珪素５０〜７０重量％及び酸化アルミニウム１５〜３０重量％を主成分として含有する混合物である。フライアッシュの粒子径は、大きくなるとシートの成形性が低下すると共にシートのコンクリート構造物の表面への付着強度が低下するので、平均粒子径は５０μｍ以下が好ましい。
【００２０】
上記セメントは、従来からコンクリートやモルタルの原料として一般に使用されている水硬性のセメントであり、ポルトランドセメント及びポルトランドセメントを主体とし、高炉スラグ、シリカ質混合材、フライアッシュ等を混合した高炉セメント、低熱セメント、シリカセメント、フライアッシュセメント等が挙げられ、ポルトランドセメントが好ましい。
【００２１】
上記ポルトランドセメントは、ケイ酸三カルシウム（エーライト、３ＣａＯ・ＳｉＯ２）、ケイ酸二カルシウム（ビーライト、２ＣａＯ・ＳｉＯ２）、カルシウムアルミネート（アルミネート、３ＣａＯ・Ａｌ２Ｏ３）、カルシウムアルミノフェライト（フェライト、４ＣａＯ・Ａｌ２Ｏ３・Ｆｅ２Ｏ３）、硫酸カルシウム（石膏、ＣａＳＯ４・２Ｈ２Ｏ）等からなり、コンクリートの原材料として使用されている。
【００２２】
上記ポルトランドセメントとしては、例えば、普通ポルトランドセメント、早強ポルトランドセメント、超早強ポルトランドセメント、中庸熱ポルトランドセメント、低熱ポルトランドセメント、耐硫酸塩ポルトランドセメント、白色ポルトランドセメント等が挙げられ、最も汎用性の高い一般的な「普通のセメント」であり、一般的な工事・構造物に使用される普通ポルトランドセメントが好ましい。
【００２３】
セメントの粒子径は、大きくなるとシートの成形性が低下すると共にシートのコンクリート構造物の表面への付着強度が低下するので、平均粒子径は４０μｍ以下が好ましい。
【００２４】
タルク、フライアッシュ及びセメントの添加量は、少なくなると非透水性基材のコンクリート構造物の表面への付着強度が低下し、多くなると非透水性基材の成形性が低下するので、熱可塑性樹脂１００重量部に対し０．１〜５０重量部が好ましく、より好ましくは０．５〜３０重量部である。又、タルク、フライアッシュ及びセメントは、単独で使用されてもよいし、併用されてもよい。
【００２５】
又、非透水性基材には、熱可塑性樹脂シートの成形の際に一般に添加されている配合剤、例えば、結晶核剤；加工助剤；改質剤；滑剤；酸化防止剤；光安定剤；紫外線吸収剤；帯電防止剤；耐候剤；顔料；着色剤；マイカ、炭酸カルシウム、酸化チタンなどの無機充填剤；可塑剤等が添加されてもよい。
【００２６】
非透水性基材の厚みは、特に限定されないが、薄くなりすぎると取扱いが困難になると共に使用中に破損しやすくなり、又、厚くなりすぎても取扱いが困難になると共にコストが高くなるので１０〜１０００μｍが好ましく、より好ましくは１００〜５００μｍである。
【００２７】
又、非透水性基材の線膨張係数は、大きくなるとコンクリート構造物の表面へ貼付している間の温度変化によりしわが発生してコンクリート養生シート（非透水性基材）が剥離脱落したり、コンクリート構造物の表面性が低下するので、１００×１０−６／℃以下が好ましい。
【００２８】
又、コンクリート養生シートをコンクリート構造物の表面への貼付した際に、コンクリート構造物の表面状態を観察できるように、非透水性基材は透明又は半透明であるのが好ましいので、非透水性基材が透明又は半透明になるように、上記タルク、フライアッシュ、ポルトランドセメント及び配合剤の添加量が制御されるのが好ましい。
【００２９】
上記非透水性基材の製造方法は、特に限定されず、従来公知のインフレーション法、Ｔダイ法等が挙げられ、例えば、上記熱可塑性樹脂、タルク、フライアッシュ、ポルトランドセメント、配合剤等よりなる樹脂組成物或はこれをスーパーミキサー等で均一に分散した混合物又はこの混合物を押出機で溶融押出した後ペレタイザーで切断して得られたペレットを押出機で押出し、インフレーション法、Ｔダイ法等により成形すればよい。尚、タルク、フライアッシュ、ポルトランドセメント、配合剤等は熱可塑性樹脂とのマスターバッチを作成して添加されてもよい。
【００３０】
上記シート材は、熱可塑性樹脂よりなるシートである。熱可塑性樹脂としては、熱可塑性を有する任意の樹脂が使用可能であり、例えば、ポリカーボネート樹脂、塩化ビニル系樹脂、ポリスチレン系樹脂、ポリエチレン系樹脂、ポリプロピレン系樹脂、ポリアミド系樹脂、ポリフェニレンサルファイド系樹脂、ポリスルホン系樹脂、ポリアクリル系樹脂、ポリフッ素系樹脂、ポリウレタン系樹脂、ポリアセタール系樹脂、ポリシクロオレフィン系樹脂、ポリエチレンテレフタレート系樹脂、ポリブチレンテレフタレート系樹脂、ポリエーテルケトン系樹脂、ＡＢＳ系樹脂等が挙げられる。この中で、ポリプロピレン系樹脂シート及びポリエチレンテレフタレート系樹脂シートは共に線膨張が小さく、温度変化によりしわが発生しにくく剥がれにくいので好ましい。
【００３１】
シート材の線膨張係数は、大きくなると温度変化により型枠から剥離したり、非透水性基材に負荷をかけてコンクリート養生シートを変形させ、しわが発生するように作用するので、小さい方が好ましく、１００×１０−６／℃以下が好ましい。
【００３２】
上記シート材の線膨張係数を調整するために、シート材に、例えば、炭酸カルシウム、炭酸マグネシウム、酸化アルミニウム、酸化マグネシウム、酸化チタン、水酸化マグネシウム、タルク、マイカ、クレー等の無機充填剤が添加されてもよい。
【００３３】
シート材の厚さは、特に限定されないが、薄くなると取扱いが困難になり、厚くなるとコストが高くなると共に重くなって作業性が低下するので、５〜５００μｍが好ましく、より好ましくは、１０〜５０μｍである。又、シート材の製造方法は、特に限定されず、上記非透水性基材と同様にして製造されればよい。
【００３４】
尚、型枠にコンクリート養生シートを貼付する工程から型枠の脱型の間、特に、型枠にコンクリート養生シートを貼付する工程からコンクリートの打設の間の温度変化により、シート材及び非透水性基材は膨張・収縮を繰り返し、しわが発生しやすいので、両者の線膨張係数はできるだけ近いのが好ましく、その差は８０×１０−６／℃以下が好ましい。又、両者を同一の熱可塑性樹脂で構成するのが好ましい。
【００３５】
上記微粘着剤層は、非透水性基材とシート材の間に粘着剤が積層された微粘着性の粘着剤層であり、又、粘着剤層は、シート材の他面に粘着剤が積層された粘着剤層である。打設されたコンクリート構造物に対する非透水性基材の付着強度及び粘着剤層の型枠に対する付着強度は微粘着剤層の非透水性基材又はシート材に対する付着強度より大きくなされている。
【００３６】
即ち、型枠を脱型する際に、非透水性基材はコンクリート構造物に残置し、シート材は型枠内面に残置して脱型される。尚、微粘着剤層は、微粘着剤層の非透水性基材又はシート材に対する付着強度の高い方に残置する。
【００３７】
上記粘着剤としては、従来公知の任意の粘着剤が使用可能であり、例えば、ゴム系粘着剤、アクリル系粘着剤、シリコン系粘着剤、ウレタン系粘着剤等が挙げられ、透明性、耐候性等の優れたアクリル系粘着剤が好ましい。
【００３８】
上記微粘着剤層の粘着剤は、粘着剤層を構成する粘着剤より付着強度の小さい微粘着性粘着剤が使用されるが、粘着剤層を構成する粘着剤を使用し、粘着剤の塗布部分と非塗布部分を点状、線状、格子状等に形成したり、非透水性基材又はシート材の全面に積層した後、表面に点状、線状、格子状等の凹凸模様を形成して粘着性を低下してもよい。
【００３９】
又、微粘着剤層の粘着剤として、微球体粘着剤は微粘着性なので非透水性基材又はシート材の全面に積層して好適に使用される。微球体粘着剤としては、従来公知の任意の微球体粘着剤が使用可能であり、例えば、アルキル炭素数が、４〜８のアクリル酸アルキルエステルとアクリル酸メチル、スチレン、酢酸ビニル又はプロピオン酸ビニル等とを溶液重合し、次いで水中に分散させて縣濁液とすることにより得られる。
【００４０】
粘着剤層の厚みは、特に限定されないが、薄くなると型枠内面に貼付した際に型枠とシート材の線膨張係数の差によるシート材の皴の発生を防止する効果が低減するので、５〜１００μｍが好ましく、より好ましくは１０〜５０μｍである。
【００４１】
微粘着剤層の厚みも、特に限定されないが、薄くなるとシート材と非透水性基材の線膨張係数の差によるシート材と非透水性基材の皴の発生を防止する効果が低減し、厚くなると付着強度が高くなる傾向があるので、５〜５０μｍが好ましく、より好ましくは１０〜４０μｍである。
【００４２】
上記コンクリート養生シートの製造方法は、特に限定されず、従来公知の任意の方法が採用されればよいが、例えば、非透水性基材に微粘着剤層を積層すると共に、シート材に粘着剤層を積層し、次いで、微粘着剤層とシート材が接するように両者を積層する方法があげられる。このように、工場のインラインで製造すれば、シート材と微粘着剤層の間及び微粘着剤層と非透水性基材の間に気泡の無いコンクリート養生シートが得られる。
【００４３】
シート材と微粘着剤層の間及び微粘着剤層と非透水性基材の間に気泡が無いと、コンクリートの打設工程から型枠の脱型の間の温度変化により、シート材及び非透水性基材が膨張・収縮を繰り返しても、しわの発生が抑制できる。又、上記コンクリート養生シートの粘着剤層には離型シートが積層されているのが好ましい。
【００４４】
打設されたコンクリート構造物と非透水性基材の付着強度は、幅３０ｍｍ、長さ２００ｍｍの非透水性基材上にコンクリートを打設し、打設後２０日に、幅方向の一端部を把持し、鉛直方向に引張速度３００ｍｍ／ｍｉｎで引張って全体を引き剥がした（Ｔピール）際の最大応力である。
【００４５】
粘着剤層の型枠に対する付着強度は、粘着剤層が積層された、幅３０ｍｍ、長さ２００ｍｍのシート材の粘着剤層を型枠に押し当て、１ｋｇのゴムロールで３往復加圧し、１５分後に、シ−ト材の幅方向の一端部を把持し、鉛直方向に引張速度３００ｍｍ／ｍｉｎで引張って全体を引き剥がした（Ｔピール）際の最大応力である。
【００４６】
微粘着剤層の非透水性基材又はシート材に対する付着強度は、幅３０ｍｍ、長さ２００ｍｍの非透水性基材と幅３０ｍｍ、長さ２００ｍｍのシート材の間に微粘着剤層を形成し、非透水性基材及びシート材の長さ方向の一端部を把持し、逆方向に引張速度３００ｍｍ／ｍｉｎで引張って、非透水性基材とシート材を引き剥がした（Ｔピール）際の最大応力である。
【００４７】
尚、微粘着剤層は非透水性基材又はシート材のいずれか１方に残り、微粘着剤層と微粘着剤層の残らなかった他方の層との付着強度が測定され、残った層と微粘着剤層の付着強度はそれ以上の強度である。
【００４８】
打設されたコンクリート構造物に対する非透水性基材の付着強度及び粘着剤層の型枠に対する付着強度は微粘着剤層の非透水性基材又はシート材に対する付着強度より大きければよいが、コンクリート構造物に対する非透水性基材の付着強度は２〜１０Ｎ／３０ｍｍ幅が好ましく、粘着剤層の型枠に対する付着強度は２〜１０Ｎ／３０ｍｍ幅が好ましい。又、微粘着剤層の非透水性基材又はシート材に対する付着強度０．１〜５Ｎ／３０ｍｍ幅であって、コンクリート構造物に対する非透水性基材の付着強度及び粘着剤層の型枠に対する付着強度より小さいのが好ましい。
【００４９】
又、非透水性基材とコンクリート構造物との付着強度を向上させるために、非透水性基材の他面（コンクリート構造物に接する面）に、上記粘着剤よりなる粘着剤層が積層されてもよく、粘着剤層は全面に積層されてもよいし、部分的に積層されてもよい。又、上記粘着剤から製造された両面粘着テープ又はシート等が積層されてもよい。
【００５０】
請求項６記載のコンクリート構造物の製造方法は、請求項１〜５のいずれか１項記載のコンクリート養生シートを粘着剤層がコンクリート打設用の型枠の内面に接するように貼付する貼付工程、コンクリート養生シートが貼付された状態でコンクリートの打設を行う打設工程、コンクリートの打設後にコンクリート養生シートの非透水性基材又は非透水性基材と微粘着剤層がコンクリート構造物側に残置するように型枠を脱型する脱型工程並びに非透水性基材又は非透水性基材と微粘着剤層がコンクリート構造物の表面に残置した状態でコンクリート構造物を所定期間養生する養生工程よりなることを特徴とする。
【００５１】
次に、請求項６記載のコンクリート構造物の製造方法を、図面を参照して説明する。図１はコンクリート養生シートの一例を示す断面図であり、図２は内面にコンクリート養生シートが貼付されているコンクリート打設用の型枠の一例を示す断面図であり、図３は上記型枠内面にコンクリートを打設した状態の一例を示す断面図であり、図４は型枠を脱型した後のコンクリート構造物の一例を示す断面図である。
【００５２】
図１において、１はコンクリート養生シートであり、非透水性基材１１の一面に微粘着剤層１２が積層され、微粘着剤層１２にシート材１３が積層され、更に、シート材１３に粘着剤層１４が積層されている。尚、１５は粘着剤層１４に積層された離型シートである。
【００５３】
請求項６記載のコンクリート構造物の製造方法の最初の工程は、コンクリート養生シートを粘着剤層がコンクリート打設用の型枠の内面に接するように貼付する貼付工程である。
【００５４】
図２において、２は型枠であり、コンクリート養生シート１から離型シート１５を剥離し、粘着剤層１４が型枠２の内面に接するように貼付する。上記型枠２は従来公知の任意の型枠が使用可能であり、例えば、木材、合板、金属板等の型枠が挙げられ、表面に塗料が塗装されていてもよい。
【００５５】
２番目の工程は、コンクリート養生シート１が貼付された状態でコンクリートの打設を行う打設工程である。図３に示したように、内面に粘着剤層１４側が接するようにコンクリート養生シート１が貼付されている型枠２の内面に、コンクリート３を打設する。コンクリートの打設後、コンクリート３が型枠内面の隅々まで流れ込むように、バイブレータ等により締固めてもよい。又、コンクリート養生シート１のコンクリート構造物への付着強度を向上させるために、非透水性基材１１の他面にコンクリートに食い込むように凹凸部を形成してもよいし、端部を折り曲げて、コンクリート内に埋入するように折り返し部を形成してもよい。
【００５６】
３番目の工程は、コンクリートの打設後にコンクリート養生シートの非透水性基材又は非透水性基材と微粘着剤層がコンクリート構造物側に残置するように型枠を脱型する脱型工程であり、コンクリートの打設後にコンクリートがある程度硬化しコンクリート構造物３１が形成された後、コンクリート養生シート１の非透水性基材１１がコンクリート構造物３１側に残置するように型枠１を脱型する。
【００５７】
非透水性基材１１とシート材１３の貼付強度は、非透水性基材１１とコンクリート構造物３１との付着強度及びシート材１３と型枠２の貼付強度より小さいので、図４に示したように、コンクリート構造物３１の表面に非透水性基材１１が残置した状態で、且つ、シート材１３は型枠２に残置した状態で、型枠２とシート材１３は容易に非透水性基材１１から剥離することができる。
【００５８】
尚、微粘着剤層１２は、微粘着剤層１２の非透水性基材１１に対する付着強度とシート材１３に対する付着強度の高い方に残置する。微粘着剤層１２の非透水性基材１１に対する付着強度とシート材１３に対する付着強度を調整するには、例えば、微粘着剤層１２を残したい層の表面に下塗り剤層を積層する方法、微粘着剤層１２を残したくない層の表面に離型剤層を積層する方法等が挙げられる。
【００５９】
尚、コンクリート養生シートの貼付工程から脱型工程に間、特に、コンクリート養生シートの貼付工程からコンクリートの打設工程の間の温度変化により、非透水性基材１１及びシート材１３は膨張・収縮を繰り返すが、非透水性基材１１とシート材１３の間に気泡はなく、微粘着剤層１３によって緩和され、非透水性基材１１及びシート材１３のしわの発生が抑止される。
【００６０】
４番目の工程は養生工程であり、図３に示したように、非透水性基材１１がコンクリート構造物３１の表面に残置した状態でコンクリート構造物３１を所定期間養生する。養生終了後、非透水性基材１１を剥離することにより、コンクリート構造物３１が得られる。
【実施例】
【００６１】
次に、本発明の実施例を説明するが、本発明は実施例に限定されるものではない。
【００６２】
（実施例１）
ポリプロピレン樹脂（プライムポリマー社製、商品名「プライムポリプロＥ１００ＧＰＬ」，ＭＦＲ＝１．０ｇ／１０ｍｉｎ、密度＝０．９ｇ／ｃｍ３）３０重量部とタルク（平均粒子径３．５μｍ、見かけ密度０．０８ｇ／ｃｍ３）７０重量部を押出機に供給し、溶融混練して押出し、切断してペレットを得た。
【００６３】
プロピレン系熱可塑性エラストマー（プライムポリマー社製、商品名「プライムＴＰＯ  Ｅ−２９００」、ＭＦＲ＝２．８ｇ／１０ｍｉｎ、密度＝０．９１ｇ／ｃｍ３）３０重量部、得られたペレット７０重量部、帯電防止剤（花王社製、商品名「エレストロマスター」）１重量部及び耐候剤（ヒンダードアミン系光安定剤）１重量部を混合し、押出機に供給し、溶融混練してＴダイで押出した後、ゴムロールで押圧冷却して厚さ２００μｍの非透水性基材を得た。得られた非透水性基材の線膨張係数は６１×１０−６／℃であった。
【００６４】
得られた非透水性基材の一表面にアクリル系溶剤タイプ粘着剤を凸部の幅が１０ｍｍ、凹部の幅が５ｍｍの格子状に塗布乾燥して、厚さ１５μｍの微粘着剤層を形成して微粘着剤層が積層された積層シート（１）を得た。
【００６５】
アクリル系溶剤タイプ粘着剤を離型シート上に塗布乾燥して、厚さ１５μｍの粘着剤層を形成し、次いで、ポリエチレンテレフタレート樹脂よりなる厚さ３８μｍのシート材（線膨張率３５×１０−６／℃）を積層して粘着剤層が積層された積層シート（２）を得た。粘着剤層の下記木製型枠に対する付着強度は５．０Ｎ／３０ｍｍ幅であった。
【００６６】
得られた積層シート（１）の微粘着剤層が得られた積層シート（２）のシート材に接するように重ね合わせ、一対のロールに供給し、プレス成形して、図１に示したコンクリート養生シート１を得た。尚、微粘着剤層のシート材に対する付着強度は１．０Ｎ／３０ｍｍ幅であり、微粘着剤層の非透水性基材対する付着強度はそれ以上であった。
【００６７】
内径が９００×９００×１８００ｍｍの木製型枠の内面に、得られたコンクリート養生シート１の離型シートを剥離して、粘着剤層が型枠に接するように貼付した。コンクリート養生シート１の貼付された型枠を野外に２週間放置したがコンクリート養生シート１にしわは発生しなかった。その後型枠内に、ポルトランドセメント（太平洋セメント社製、商品名「普通ポルトランドセメント」、平均粒子径１０μｍ、見かけ密度３．１６ｇ／ｃｍ３）３５重量部、水１７．５重量部、山砂７３．６重量部及び砕石１０．２重量部を混合したコンクリート配合物を打設し、５日後に脱型した。脱型の際に、図４に示した通り、コンクリート養生シートは非透水性基材と微粘着剤層の間で剥離した。非透水性基材はコンクリート構造物に付着しており、コンクリート構造物表面から脱落することはなかった。非透水性基材のコンクリート構造物に対する付着強度は４．０Ｎ／３０ｍｍ幅であった。
【００６８】
脱型の２８日後に、非透水性基材に４０×４０ｍｍの大きさのカッター目地をいれ、切断された非透水性基材のコンクリート構造物に対する付着状態を観察したところ、しっかりと付着していた。又、脱型の９１日後において、非透水性基材はしわや気泡が発生することなく、コンクリート構造物表面に付着していた。更に、非透水性基材を手で剥離したところコンクリート構造物の表面から容易に剥離することができ、コンクリート構造物の表面に凹凸模様はなく、美麗であった。
【産業上の利用可能性】
【００６９】
本発明のコンクリート養生シート及びそれを用いたコンクリート構造物の製造方法は、土木建築の分野で好適に使用される。
【符号の説明】
【００７０】
１    コンクリート養生シート
１１  非透水性基材
１２  微粘着剤層  
１３  シート材
１４  粘着剤層
２    型枠  
３    コンクリート
３１  コンクリート構造物
【図１】
2018035657.tif 000003
【図２】
2018035657.tif 000004
【図３】
2018035657.tif 000005
【図４】
2018035657.tif 000006